(57)【要約】  本発明は、累積処理面積が増加してもＬ値が２８未満である優れた黒色外観と高い耐食性とが両立した化成皮膜を形成することが可能な化成処理用組成物として、３価クロム含有物質と、コバルト含有物質と、硫黄化合物と、有機ホスホン酸化合物と、必要に応じさらにニッケル含有物質を含み、６価クロムを実質的に含有しない水性の組成物を提供する。３価クロム含有物質の含有量がクロム換算で１〜１０ｇ／Ｌ、コバルト含有物質の含有量がコバルト換算で０．１〜１０ｇ／Ｌ、硫黄化合物の含有量が０．１〜１０ｇ／Ｌ、および有機ホスホン酸化合物の含有量が０．１〜２０ｇ／Ｌであって、さらにニッケル含有物質を含有する場合にはその含有量がニッケル換算で０．１０〜１０ｇ／Ｌであることが好ましい。【特許請求の範囲】
【請求項１】
３価クロム含有物質と、コバルト含有物質と、硫黄化合物と、有機ホスホン酸ならびにそのイオンおよび塩からなる群から選ばれる一種または二種以上からなる有機ホスホン酸化合物とを含むことを特徴とする部材の金属表面上にＬ値が２８未満の黒色皮膜を形成するための化成処理用組成物。
【請求項２】
前記３価クロム含有物質の含有量がクロム換算で１〜１０ｇ／Ｌ、前記コバルト含有物質の含有量がコバルト換算で０．１〜１０ｇ／Ｌ、前記硫黄化合物の含有量が０．１〜１０ｇ／Ｌ、および前記有機ホスホン酸化合物の含有量が０．１〜２０ｇ／Ｌである請求項１記載の化成処理用組成物。
【請求項３】
ニッケル含有物質をさらに含有する請求項１記載の化成処理用組成物。
【請求項４】
前記３価クロム含有物質の含有量がクロム換算で１〜１０ｇ／Ｌ、前記コバルト含有物質の含有量がコバルト換算で０．１〜１０ｇ／Ｌ、前記ニッケル含有物質の含有量がニッケル換算で０．１０〜１０ｇ／Ｌ、前記硫黄化合物の含有量が０．１〜１０ｇ／Ｌ、および前記有機ホスホン酸化合物の含有量が０．１〜２０ｇ／Ｌである請求項３記載の化成処理用組成物。
【請求項５】
前記硫黄化合物が、チオグリコール酸およびジチオジグリコール酸ならびにそれらのイオンおよび塩からなる群から選ばれる一種または二種以上を含み、
前記有機ホスホン酸化合物が、１−ヒドロキシエチリデン−１，１−ジホスホン酸、２−ホスホノブタン１，２，４−トリカルボン酸、アミノトリメチレンホスホン酸、エチレンジアミンテトラメチレンホスホン酸およびジエチレントリアミンペンタラメチレンホスホン酸ならびにそのイオンおよび塩からなる群から選ばれる一種または二種以上を含む請求項１から４のいずれかに記載の化成処理用組成物。
【請求項６】
前記化成処理用組成物における１Ｌあたりの累積処理面積が１０００ｄｍ２のときに形成された黒色皮膜のＬ値が２８未満である、請求項１から５のいずれかに記載の化成処理用組成物。
【請求項７】
前記化成処理用組成物がさらに亜鉛を含む水溶性物質を亜鉛換算で１５ｇ／Ｌ以下で含有し、当該化成処理用組成物を用いて亜鉛を含む金属表面に形成された黒色皮膜のＬ値が２８未満である、請求項１から６のいずれかに記載の化成処理用組成物。
【請求項８】
請求項２に記載される化成処理のための組成物を調製するための液状組成物であって、３価クロム含有物質の含有量がクロム換算で５〜１５０ｇ／Ｌ、コバルト含有物質の含有量がコバルト換算で０．５〜２００ｇ／Ｌ、硫黄化合物の含有量が０．５〜２００ｇ／Ｌ、ならびに有機ホスホン酸ならびにそのイオンおよび塩からなる群から選ばれる一種以上からなる有機ホスホン酸化合物の含有量が０．５〜４００ｇ／Ｌからなる群から選ばれる一種または二種以上を含むことを特徴とする液状組成物。
【請求項９】
請求項４に記載される化成処理のための組成物を調製するための液状組成物であって、３価クロム含有物質の含有量がクロム換算で５〜１５０ｇ／Ｌ、コバルト含有物質の含有量がコバルト換算で０．５〜２００ｇ／Ｌ、ニッケル含有物質の含有量がニッケル換算で０．５０〜２００ｇ／Ｌ、硫黄化合物の含有量が０．５〜２００ｇ／Ｌ、ならびに有機ホスホン酸ならびにそのイオンおよび塩からなる群から選ばれる一種以上からなる有機ホスホン酸化合物の含有量が０．５〜４００ｇ／Ｌからなる群から選ばれる一種または二種以上を含むことを特徴とする液状組成物。
【請求項１０】
請求項１から７のいずれかに記載の化成処理用組成物を部材の金属表面に接触させることにより黒色皮膜を前記部材の表面に形成することを特徴とする黒色皮膜を有する部材の製造方法。
【請求項１１】
前記化成処理用組成物に含まれる有機ホスホン酸化合物の含有量を、当該化成処理用組成物における累積処理面積に応じて増加させる、請求項１０記載の黒色皮膜を有する部材の製造方法。
【請求項１２】
請求項１０または１１に記載される製造方法により形成された黒色皮膜を有する部材。
【発明の詳細な説明】
【技術分野】
【０００１】
本発明は、自然環境に有害な６価クロムイオンを実質的に含有せず３価クロムを含む黒色皮膜を部材の金属表面上に形成することが可能であって浴寿命の長い化成処理用組成物、その組成物を用いた黒色皮膜を有する部材の製造方法、およびその製造方法により形成された黒色皮膜を備える部材に関する。
【背景技術】
【０００２】
近年、RoHS（Restriction of the Use of Certain Hazardous Substances in Electrical and Electronic Equipment、電気・電子機器有害物質使用規制）指令や、ELV（End of Life Vehicles 使用済み自動車）指令など環境に配慮した指令により、有害物質（鉛、水銀、カドミウム、６価クロムイオンなど）の使用を規制することが求められてきている。【０００３】
この流れを受け、亜鉛めっき部材などの金属表面を有する部材の防食用の化成皮膜として有効なクロメート皮膜は、６価クロムイオンを含むクロム酸塩を用いる化成処理のための組成物（本発明において、この組成物を「化成処理用組成物」または「化成処理液」という。）ではなく、３価クロムイオンを含む化成処理液によって形成するようになってきている。【０００４】
この化成処理液の中には、黒色の外観を有する化成皮膜（本発明において、この化成皮膜を「黒色皮膜」という。）を形成するものがあり、事務機器、電気機器、自動車用などの部材（例えばプレート、ハウジング、ヒンジ、パネル等のプレス成形品）や部品（例えばボルト、ナットなどの締結部品、クランプ、クリップなどの留め具）などに多く使用されているが、化成処理液の安定性が低く、その化成処理液を用いて処理される部材等の処理面積の累積量（以下、「累積処理面積」という。）が増加すると、得られた黒色皮膜の外観が劣化する、すなわち黒色が維持されず灰色になってしまうことが問題となっていた。この問題に対して、例えば特許文献１のように硫黄化合物を添加する方法が提案されている。
【先行技術文献】
【特許文献】
【０００５】
【特許文献１】特開２００５−２０６８７２号公報
【発明の開示】
【発明が解決しようとする課題】
【０００６】
しかしながら、本発明者らが検討したところ、累積処理面積が増加しても外観が良好な黒色皮膜を安定的に形成することが可能な化成処理液は硫黄化合物を添加しただけでは必ずしも得ることができないことが明らかになった。【０００７】
そこで、本発明は、累積処理面積が増加しても優れた黒色外観と高い耐食性とが両立した化成皮膜を形成することが可能な化成処理用組成物（化成処理液）を提供することを課題とする。
【課題を解決するための手段】
【０００８】
上記課題を解決すべく本発明者らは鋭意検討した。その結果、硫黄化合物に加えて、特定のリン化合物、具体的には有機ホスホン酸化合物を含有させることによって、累積処理面積が増加しても優れた黒色外観と高い耐食性とが両立した化成皮膜を形成することが可能な化成処理用組成物（化成処理液）が得られるとの知見を本発明者らは得た。【０００９】
上記知見に基づき得られた本発明は、その一態様として、３価クロム含有物質と、コバルト含有物質と、硫黄化合物と、有機ホスホン酸ならびにそのイオンおよび塩からなる群から選ばれる一種または二種以上からなる有機ホスホン酸化合物とを含むことを特徴とする部材の金属表面上にＬ値が２８未満の黒色皮膜を形成するための化成処理用組成物を提供する。【００１０】
ここで、「有機ホスホン酸化合物」とは、有機ホスホン酸ならびにそのイオンおよび塩からなる群から選ばれる一種以上からなる化合物を意味し、「有機ホスホン酸」とは、示性式がＲ−Ｐ（＝Ｏ）（ＯＨ）２である（Ｒは有機基）、ホスホン基に有機基が結合したものを意味する。【００１１】
また、Ｌ値とは明度を示す指標であって、ハンター式表色系における明度Ｌ値を意味し、ＪＩＳ  Ｚ  ８７２２に基づいた装置による色調測定により計測することができる。
上記の化成処理用組成物において、３価クロム含有物質の含有量がクロム換算で１〜１０ｇ／Ｌ、コバルト含有物質の含有量がコバルト換算で０．１〜１０ｇ／Ｌ、硫黄化合物の含有量が０．１〜１０ｇ／Ｌ、および有機ホスホン酸化合物の含有量が０．１〜２０ｇ／Ｌであることが好ましい。【００１２】
本発明に係る化成処理用組成物はニッケル含有物質をさらに含有してもよい。すなわち、この化成処理用組成物は、３価クロム含有物質と、コバルト含有物質と、ニッケル含有物質と、硫黄化合物と、有機ホスホン酸化合物とを含む。この化成処理用組成物において、３価クロム含有物質の含有量がクロム換算で１〜１０ｇ／Ｌ、コバルト含有物質の含有量がコバルト換算で０．１〜１０ｇ／Ｌ、ニッケル含有物質の含有量がニッケル換算で０．１０〜１０ｇ／Ｌ、硫黄化合物の含有量が０．１〜１０ｇ／Ｌ、および有機ホスホン酸化合物の含有量が０．１〜２０ｇ／Ｌであることが好ましい。【００１３】
上記の化成処理用組成物における硫黄化合物が、チオグリコール酸およびジチオジグリコール酸ならびにそのイオンおよび塩からなる群から選ばれる一種以上を含み、前記有機ホスホン酸化合物が、１−ヒドロキシエチリデン−１，１−ジホスホン酸、２−ホスホブタノン１，２，４−トリカルボン酸、アミノトリメチレンホスホン酸、エチレンジアミンテトラメチレンホスホン酸およびジエチレントリアミンペンタラメチレンホスホン酸ならびにそのイオンおよび塩からなる群から選ばれる一種以上を含むことが好ましい。【００１４】
上記の化成処理用組成物における１Ｌあたりの累積処理面積が１０００ｄｍ２のときに形成された黒色皮膜のＬ値が２８未満であることが好ましく、２６以下であることがさらに好ましい。【００１５】
上記の化成処理用組成物がさらに亜鉛を含む成分を亜鉛イオン換算で１５ｇ／Ｌ以下で含有し、この化成処理用組成物を用いて亜鉛を含む金属表面に形成された黒色皮膜のＬ値が２８未満であることが好ましく、２６以下であることがさらに好ましい。【００１６】
なお、従来技術に係る化成処理用組成物では、亜鉛イオンの濃度が２ｇ／Ｌ以上の場合には黒色外観が得られにくくなる可能性が特に高くなる。
本発明は別の一態様として、上記の化成処理用組成物を調製するための液状組成物を提供する。【００１７】
かかる液状組成物の一例は、３価クロムを含む成分の含有量がクロム換算で５〜１５０ｇ／Ｌ、前記コバルトを含む成分の含有量がコバルト換算で０．５〜２００ｇ／Ｌ、硫黄化合物の含有量が５〜２００ｇ／Ｌ、および有機ホスホン酸化合物の含有量が０．５〜４００ｇ／Ｌからなる群から選ばれる一種または二種以上を含む液状組成物である。【００１８】
また、上記の液状組成物の他の一例は、３価クロム含有物質の含有量がクロム換算で５〜１５０ｇ／Ｌ、コバルト含有物質の含有量がコバルト換算で０．５〜２００ｇ／Ｌ、ニッケル含有物質の含有量がニッケル換算で０．５０〜２００ｇ／Ｌ、硫黄化合物の含有量が０．５〜２００ｇ／Ｌ、ならびに有機ホスホン酸ならびにそのイオンおよび塩からなる群から選ばれる一種以上からなる有機ホスホン酸化合物の含有量が０．５〜４００ｇ／Ｌからなる群から選ばれる一種または二種以上を含む液状組成物である。【００１９】
本発明は、さらに別の一態様として、上記の化成処理用組成物を部材の金属表面に接触させることにより黒色皮膜をその表面に形成することを特徴とする黒色皮膜を有する部材の製造方法を提供する。【００２０】
上記の化成処理用組成物に含まれる有機ホスホン酸化合物の含有量を、当該化成処理用組成物における累積処理面積に応じて増加させることが好ましい。
本発明はさらにまた別の一態様として、上記の製造方法により形成された黒色皮膜を有する部材を提供する。
【発明の効果】
【００２１】
上記の発明に係る化成処理液を用いると、累積処理面積が増加しても外観が良好であってしかも耐食性に優れる黒色皮膜を安定的に形成することが実現される。このため、本発明に係る化成処理液は従来の化成処理液に比べて浴寿命が長い。したがって、廃液の発生量を低減させることが可能となり、黒色皮膜を金属表面に有する部材を生産性高く製造することが可能となる。
【発明を実施するための最良の形態】
【００２２】
Ｉ．第１の実施形態
１．化成処理用組成物
本実施形態に係る化成処理用組成物（化成処理液）は、３価クロム含有物質と、コバルト含有物質と、硫黄化合物と、有機ホスホン酸ならびにそのイオンおよび塩からなる群から選ばれる一種または二種以上からなる有機ホスホン酸化合物とを含み、６価クロムイオンを実質的に含有しない水性の組成物である。【００２３】
金属表面を有する部材に本実施形態に係る化成処理液を接触させる処理を行うことで、優れた黒色外観および高い耐食性を有する化成皮膜が形成される。しかも、累積処理面積が増えてもその外観は変化しにくいため、建浴から浴の廃棄までの期間、すなわち浴寿命が長い。【００２４】
また、黒色外観の評価は、ＪＩＳ  Ｚ８７２２に基づいた装置である市販の測色色差計を用いてＬ値を測定すればよい。一般には、黒色の外観であると安定的に認識されるためにはＬ値として２８未満であることが求められる。本発明に係る化成処理液から得られる化成皮膜は、累積処理面積が１０００ｄｍ２／ＬであってもＬ値を２８未満とすることが安定的に実現される。【００２５】
以下にそれぞれの成分について詳しく説明する。
（１）３価クロム含有物質
本実施形態に係る化成処理液は３価クロム含有物質を備える。３価クロム含有物質は、３価クロムおよびこれを含有する水溶性物質の一種または二種からなる。３価クロム含有物質の原料物質として、水中で３価クロムを生成することが可能な水溶性化合物（以下「水溶性３価クロム化合物」という。）を用いることが好ましい。【００２６】
水溶性３価クロム化合物を例示すれば、塩化クロム、硫酸クロム、硝酸クロム、リン酸クロム、酢酸クロム等の３価クロム塩の他、クロム酸や重クロム酸塩等の６価クロム化合物を還元剤により３価に還元した化合物が挙げられる。水溶性３価クロム化合物は一種の化合物のみで構成されていてもよいし、複数種類で構成されていてもよい。好ましい水溶性３価クロム化合物の例は、硝酸クロムおよび塩化クロムである。なお、本発明に係る化成処理液に対して６価クロム化合物が原材料として積極的に添加されていないため、本発明に係る化成処理液は６価クロムを実質的に含有していない。【００２７】
３価クロム含有物質の含有量は、化成皮膜を安定的に形成する観点からクロム換算で１ｇ／Ｌ以上とすることが好ましい。３価クロム含有物質の上限は特に限定されないが、高い経済効率の観点や簡便な廃液処理の観点から１０ｇ／Ｌ程度を上限とすることが好ましい。さらに化成皮膜の形成のしやすさの観点から、３価クロム含有物質の含有量を２〜５ｇ／Ｌとすることが好ましい。【００２８】
（２）コバルト含有物質
本実施形態に係る化成処理液は、耐食性を向上させる観点から、コバルト含有物質を備える。コバルト含有物質は、コバルトイオンおよびこれを含有する水溶性物質の一種または二種からなる。コバルト含有物質の原料物質として、水中でコバルトイオンを生成することが可能な水溶性化合物（以下「水溶性コバルト化合物」という。）を用いることが好ましい。【００２９】
水溶性コバルト化合物を例示すれば、塩化コバルト、硫酸コバルト、硝酸コバルト、リン酸コバルト、酢酸コバルトが挙げられる。水溶性コバルト化合物は一種の化合物のみで構成されていてもよいし、複数種類で構成されていてもよい。【００３０】
コバルト含有物質の含有量は、コバルト換算で０．１ｇ／Ｌ以上１０ｇ／Ｌ以下とすることが好ましい。０．１ｇ／Ｌ未満の場合には黒色外観を有する化成皮膜が得られにくくなる場合があり、１０ｇ／Ｌを超えて添加すると耐食性が低下する傾向を示す。好ましいコバルト含有物質の含有量は０．１〜５ｇ／Ｌであり、０．１〜３ｇ／Ｌとすれば特に好ましい。【００３１】
（３）硫黄化合物
本実施形態に係る化成処理液は、硫黄をその構成元素として含む化合物である硫黄化合物を含有する。硫黄化合物には、亜硫酸、その塩、重亜硫酸、およびその塩のほか、−ＳＨ（メルカプト基）、−Ｓ−（チオエーテル基）、＞Ｃ＝Ｓ（チオアルデヒド基、チオケトン基）、−ＣＯＳＨ（チオカルボシル基）、−ＣＳＳＨ（ジチオカルボシル基）、−ＣＳＮＨ２（チオアミド基）、−ＳＣＮ（チオシアネート基、イソチオシアネート基）を含む有機物または無機物が例示される。具体的には、チオグリコール酸アンモン、チオグリコール酸、チオマレイン酸、チオアセトアミド、ジチオグリコール酸、ジチオグリコール酸アンモン、ジチオジグリコール酸アンモン、ジチオジグリコール酸、システィン、サッカリン、チアミン硝酸塩、Ｎ，Ｎ−ジエチル−ジチオカルバミン酸ソーダ、１，３−ジエチル−２−チオ尿素、ジピリジン、Ｎ−チアゾール−２−スルファミルアマイド、１，２，３−ベンゾトリアゾール、２−チアゾリン−２−チオール、チアゾール、チオ尿素、チオゾール、チオインドキシル酸ソーダ、ｏ−スルホンアミド安息香酸、スルファニル酸、オレンジ−２、メチルオレンジ、ナフチオン酸、ナフタレン-α- スルホン酸、２−メルカプトベンゾチアゾール、１−ナフトール−４−スルホン酸、シェファー酸、サルファダイアジン、ロダンアンモン、ロダンカリ、ロダンソーダ、ロダニン、硫化アンモン、硫化ソーダ、硫酸アンモン、チオグリセリン、チオ酢酸、チオ酢酸カリウム、チオ二酢酸、３，３−チオジプロピオン酸およびチオセミカルバジドが例示される。【００３２】
これらの硫黄化合物の中でも、チオグリコール酸およびジチオジグリコール酸ならびにそのイオンおよび塩からなる群から選ばれる一種または二種以上を含むことが、優れた黒色皮膜を安定的に得る観点から好ましい。【００３３】
硫黄化合物は化成皮膜の黒色化を直接的にもたらす成分の一つと考えられ、その含有量は０．１ｇ／Ｌ以上１０ｇ／Ｌ以下とすることが好ましい。０．１ｇ／Ｌ未満の場合には皮膜を黒色化させる効果が得られにくく、１０ｇ／Ｌを超えて添加しても皮膜を黒色化させる効果は飽和する。さらに好ましい硫黄化合物の含有量は０．３〜８ｇ／Ｌであり、０．５〜６ｇ／Ｌとすれば特に好ましい。【００３４】
（４）有機ホスホン酸化合物
本実施形態に係る「有機ホスホン酸化合物」とは、有機ホスホン酸ならびにそのイオンおよび塩からなる群から選ばれる一種以上からなる化合物を意味する。ここで、「有機ホスホン酸」とは、示性式がＲ−Ｐ（＝Ｏ）（ＯＨ）２であって（Ｒは有機基）、ホスホン基に有機基が結合したものをいう。有機ホスホン酸として、１−ヒドロキシエチリデン−１，１−ジホスホン酸、２−ホスホノブタン１，２，４−トリカルボン酸、アミノ（トリメチレンホスホン酸）、エチレンジアミンテトラ（メチレンホスホン酸）およびジエチレントリアミンペンタ（メチレンホスホン酸）が例示される。これらの有機ホスホン酸の塩として、１−ヒドロキシエチリデン−１，１−ジホスホン酸４ナトリウム塩、１−ヒドロキシエチリデン−１，１−ジホスホン酸３ナトリウム塩、エチレンジアミンテトラ（メチレンホスホン酸）５ナトリウム塩、ジエチレントリアミンペンタ（メチレンホスホン酸）７ナトリウム塩が例示される。これらの塩は化成処理液中ではナトリウムイオンが乖離している場合が多い。【００３５】
上記の有機ホスホン酸化合物を含有することにより、累積処理面積が多い化成処理液、いわゆる老化した化成処理液であっても、その化成処理液により得られる化成皮膜の黒色外観が維持される。このため化成処理液の長寿命化が実現される。【００３６】
その理由は定かでないが、後述する実施例に示されるように、他のリン化合物、例えばオルトリン酸、ピロリン酸、トリポリリン酸、亜リン酸、次亜リン酸では有機ホスホン酸化合物のような顕著な黒色外観の劣化抑制効果は認められないことから、他のリン化合物との比較において有機ホスホン酸化合物固有の構造が黒色外観の長期にわたる維持という現象に関与しているものと推測される。具体的には、有機ホスホン酸化合物は、黒色外観をもたらすもしくは促進する成分または黒色外観の発生を抑制する成分と相互作用しやすくなり、この相互作用によって化成皮膜における黒色外観の維持が達成されている可能性がある。【００３７】
この点に関し、亜鉛系めっき（亜鉛もしくは亜鉛合金めっきまたはこれらが合金化処理されたもの）を備える部材を基材とした場合における累積処理面積が増加した老化液は、化成処理の過程で化成処理液に溶出した亜鉛が液中に蓄積し、１Ｌあたりの累積処理面積が１０００ｄｍ２のときにはおおむね１５ｇ／Ｌとなる。この化成処理液中の亜鉛濃度の上昇に応じて、換言すれば累積処理面積の増加に応じて有機ホスホン酸化合物の含有量を高めると、黒色外観の劣化が特に効率的に抑制される。このことから、黒色外観の発生を抑制する因子として化成処理液中の亜鉛が予想される。そして、有機ホスホン酸化合物がこの液中亜鉛と化学的な相互作用を起こすことにより、黒色外観の発生を抑制する成分としての亜鉛の働きを阻害している可能性がある。【００３８】
その一方で、高いキレート作用を有しているＥＤＴＡ２ナトリウム塩を含有させても有機ホスホン化合物のような黒色外観を維持する効果は得られない。したがって、有機ホスホン化合物は単なるキレート剤として作用しているのではないことも示唆される。【００３９】
有機ホスホン酸化合物の含有量は０．１ｇ／Ｌ以上２０ｇ／Ｌ以下とすることが好ましい。０．１ｇ／Ｌ未満の場合には累積処理面積が増加したときに黒色皮膜を安定的に形成する効果が得られにくくなることが懸念される。一方、２０ｇ／Ｌを超えて過剰に添加しても上記効果は飽和し、有機ホスホン酸化合物の種類によっては副次的な作用によって不利益（例えば浴の安定性の低下、黒色外観の発生を抑制する成分となること）を生じることも懸念される。黒色皮膜の外観の安定および生産性を両立させる観点から、有機ホスホン酸化合物の含有量は０．２〜１５ｇ／Ｌとすることがさらに好ましく、０．３〜１０ｇ／Ｌとすれば特に好ましい。【００４０】
また、上記のように化成処理の累積処理面積が増えるにつれて有機ホスホン酸化合物の含有量を増加させてもよい。その増加の割合は化成処理液の組成などに依存するため確定的には決定できない。一例として、建浴時に０．３ｇ／Ｌとし、１Ｌあたりの累積処理面積が５０ｄｍ２となった段階で１．５ｇ／Ｌ、１Ｌあたりの累積処理面積が１０００ｄｍ２となった段階で４ｇ／Ｌとすることが挙げられる。【００４１】
優れた黒色外観と高い耐食性とを兼ね備える観点から、硫黄化合物の含有量の有機ホスホン酸化合物の含有量に対する比（以下、「Ｓ／Ｐ比」という。）は０．１〜１０程度であることが好ましく、０．３〜６であればさらに好ましい。【００４２】
（５）その他の成分
本実施形態に係る化成処理液は、上記の物質に加え、金属イオン、有機酸およびその陰イオン、無機酸およびその陰イオン、無機コロイド、シランカップリング剤、窒素化合物ならびにフッ素化合物からなる群から選ばれる一種または二種以上を含んでもよい。また、ワックスなどポリマー、腐食抑制剤、ジオール、トリオール、アミンなどの界面活性剤、可塑性分散、染料、顔料、金属色素生成剤などの色素生成剤、乾燥剤および分散剤からなる群から選ばれる一種または二種以上の材料をさらに含有していてもよい。さらに、ポリフェノールのような６価クロムイオン溶出量を抑制することが可能な物質を同時に添加してもよい。【００４３】
金属イオンとしては、Ｎｉ、Ｎａ、Ｋ、Ａｇ、Ａｕ、Ｒｕ、Ｎｂ、Ｔａ、Ｐｔ、Ｐｄ、Ｆｅ、Ｃａ、Ｍｇ、Ｚｒ、Ｓｃ、Ｔｉ、Ｖ、Ｍｎ、Ｃｕ、Ｚｎ、Ｓｎ、Ｙ、Ｎｂ、Ｍｏ、Ｈｆ、ＴｅおよびＷのイオンが例示され、タングステン酸イオンのように酸素酸イオンの形で存在していてもよい。これらの中でもＮｉおよび／またはＴｅを含有することが好ましい。【００４４】
なお、化成処理される部材の表面が亜鉛系材料からなる場合には、累積処理面積の増加に伴い、化成処理液中に亜鉛を含む水溶性物質（具体的には亜鉛イオンやその錯体などが例示される。）が蓄積される。一般に、化成処理液中の亜鉛を含む水溶性物質の亜鉛換算濃度（本発明において、「亜鉛濃度」と略記する。）が高まると、化成皮膜における黒色外観を維持することが困難となる。ところが、本実施形態に係る化成処理液は、この亜鉛濃度が１５ｇ／Ｌの場合であっても、優れた黒色外観を得ることが可能である。したがって、本実施形態に係る化成処理液は亜鉛濃度が１５ｇ／Ｌ以下となる範囲で亜鉛を含む水溶性物質を含有してもよい。【００４５】
有機酸としては、ギ酸、酢酸、プロピオン酸等のモノカルボン酸；シュウ酸、マロン酸、コハク酸、グルタル酸、アジピン酸、ピメリン酸、スベリン酸、アゼライン酸、セバシン酸、マレイン酸、フタル酸、テレフタル酸等のジカルボン酸；トリカルバミル酸等のトリカルボン酸；グリコール酸、乳酸、リンゴ酸、酒石酸、クエン酸、リンゴ酸、アスコルビン酸等のヒドロキシカルボン酸；およびグリシン、アラニン等のアミノカルボン酸が例示される。好ましい有機酸はシュウ酸、マロン酸などの分子量が比較的小さいジカルボン酸である。【００４６】
無機酸としては、塩化水素酸、フッ化水素酸、臭化水素酸などのハロゲン化水素酸、塩素酸、過塩素酸、亜塩素酸、次亜塩素酸、硫酸、亜硫酸、硝酸、および亜硝酸が例示され、リン酸（オルトリン酸）、ポリリン酸、メタリン酸、ピロリン酸、ウルトラリン酸、次亜リン酸、過リン酸のようなリンを含有する無機酸を含有していていもよい。【００４７】
これらの酸および／または酸イオンの化成処理液中濃度は、特に限定されない。一般的には、３価クロムイオンおよび上記の金属イオンの合計モル濃度に対するこれらの合計モル濃度の比率として、０．１〜１０であり、好ましくは、０．５〜３である。【００４８】
無機コロイドとして、シリカゾル、アルミナゾル、チタンゾル、ジルコニアゾルが例示され、シランカップリング剤として、ビニルトリエトキシシランおよびγ−メタクリロキシプロピルトリメトキシシランが例示される。【００４９】
窒素化合物には、ピロールなどの複素環式化合物、尿素類、脂肪族アミン、酸アミド、アミノカルボン酸、アンモニウム塩尿素、アミン類、ニトロベンゼンスルホン酸などの有機窒素化合物、および尿素、アンモニウム塩、硝酸塩などの窒素化合物が例示され、これらの好ましい含有量は０．５〜５０ｇ／Ｌである。【００５０】
（６）溶媒、ｐＨ
本実施形態に係る化成処理液の溶媒は水を主体とし、含有させた成分、特に有機ホスホン酸化合物の溶解度を高める観点から、アルコール、エーテル、エステルなど水に対して可溶な有機溶媒を混在させてもよい。有機溶媒の全溶媒に対する比率は特に限定されないが、排水処理のしやすさの観点などから、１０質量％以下とすることが好ましい。【００５１】
また、本実施形態に係る化成処理液のｐＨは酸性であれば特に限定されないが、１〜４．５の範囲が好ましく、２〜３とすれば液の安定性の観点から特に好ましい。ｐＨの調整は水酸化ナトリウム、炭酸水素ナトリウム、アンモニアなどのアルカリ性物質や、硫酸、硝酸、塩酸などの酸性物質を用いて行えばよい。【００５２】
（７）処理方法、処理条件
本実施形態に係る化成処理液を用いた黒色皮膜を有する部材の製造方法は次のとおりである。まず、金属表面を有する部材と本実施形態に係る化成処理液とを接触させる。【００５３】
その接触方法は特に限定されない。金属表面を有する部材を本実施形態に係る化成処理液に浸漬させたり、その部材に化成処理液をスプレー噴霧させたりすればよい。
また、その接触処理の処理条件は、化成処理液の組成や化成皮膜に求められる特性によって変化するため、確定的には規定することはできない。処理条件が過度に緩やかである（液温が低いおよび／または接触時間が短い）場合には化成皮膜の形成が不十分となる。処理条件が過度に厳しい（液温が高いおよび／または接触時間が長い）場合には、化成皮膜の形成が飽和するだけでなく、副生成物が生成して、これが液寿命を縮めたり化成皮膜に取り込まれたりすることが懸念される。これらを考慮して適切な条件を適宜設定すればよい。一般的には、化成処理液の温度は１５〜６０℃の範囲で使用され、接触時間は液温に依存するがおおむね５〜６０秒間である。【００５４】
次に、化成処理液と接触した部材を洗浄し、さらに乾燥させることにより金属表面上に黒色皮膜が形成された部材が得られる。洗浄条件や乾燥条件は一般的な化成処理におけるこれらの条件と同じである。【００５５】
２．化成処理液を調製するための液状組成物
上記の化成処理液の主要成分が５から２０倍程度に濃縮された組成を有する水性の液状組成物（以下、「化成処理用濃厚液」という。）を用意すれば、各成分の含有量を個別に調製する手間が省ける上に、保管が容易であるから、好ましい。この化成処理用濃厚液を調製する場合には、上記の各成分の溶解度も考慮してその含有量に上限が設定される。具体的には、３価クロムイオンの含有量が５〜１５０ｇ／Ｌ、コバルトイオンの含有量が０．５〜２００ｇ／Ｌ、前記硫黄化合物の含有量が０．５〜２００ｇ／Ｌ、および前記有機ホスホン酸化合物の含有量が０．５〜４００ｇ／Ｌからなる群から選ばれる一種または二種以上を含む組成物を準備すれば、適切な調製工程によって、３価クロムイオンの含有量が１〜１０ｇ／Ｌ、コバルトイオンの含有量が０．１〜１０ｇ／Ｌ、前記硫黄化合物の含有量が０．１〜１０ｇ／Ｌ、および前記有機ホスホン酸化合物の含有量が０．１〜２０ｇ／Ｌとなる上記の本実施形態に係る化成処理液を容易に得ることが実現される。化成処理用濃厚液が一種からなる場合（すなわち、上記成分の全ておよび必要に応じて添加される他の成分の全てを有する場合）には、調整工程とは、所定の溶媒（通常は水）を用いて適切な倍率（例えば５倍以上）で希釈する工程である。化成処理用濃厚液が二種以上からなる場合には、これらの組成物をそれぞれ所定の溶媒を用いて適切な倍率で希釈し各希釈液を混合する工程または所定量の溶媒に各組成物を添加して希釈する工程が調整工程となる。【００５６】
３．化成処理が行われる部材
本実施形態に係る化成処理が行われる部材は、本実施形態に係る黒色皮膜を形成できる金属表面を有する素材から構成されていれば特に制限されない。好ましい表面材料は亜鉛系金属であり、素材としては、亜鉛系のめっきが施された鋼板が特に好ましい。この亜鉛系めっきの組成は、純亜鉛でもよいし、例えばアルミニウムを含有する亜鉛合金でもよい。めっき方法は電気めっきでも溶融めっきでもよく、溶融めっきの場合には合金化処理がめっき後に施されてもよい。【００５７】
なお、上記の部材を本実施形態に係る化成処理液により処理して化成皮膜を形成したあとに、耐食性や耐疵付き性を高めるための仕上げ剤による処理を行ったりしてもよい。
ＩＩ．第２の実施形態
本発明は、第２の実施形態として、３価クロム含有物質と、コバルト含有物質と、ニッケル含有物質と、硫黄化合物と、有機ホスホン酸ならびにそのイオンおよび塩からなる群から選ばれる一種または二種以上からなる有機ホスホン酸化合物とを含む化成処理用組成物を、部材の金属表面上に黒色皮膜を形成するための組成物として提供する。【００５８】
３価クロム含有物質、コバルト含有物質、硫黄化合物、および有機ホスホン酸化合物の定義は、第１の実施形態において定義されたものと同じであるから、説明を省略する。
本実施形態に係る化成処理液は、耐食性を向上させる観点から、ニッケル含有物質を備える。ニッケル含有物質は、ニッケルイオンおよびこれを含有する水溶性物質の一種または二種からなる。ニッケル含有物質の原料物質として、水中でニッケルイオンを生成することが可能な水溶性化合物（以下「水溶性ニッケル化合物」という。）を用いることが好ましい。【００５９】
水溶性ニッケル化合物を例示すれば、塩化ニッケル、硫酸ニッケル、硝酸ニッケル、リン酸ニッケル、酢酸ニッケルが挙げられる。水溶性ニッケル化合物は一種の化合物のみで構成されていてもよいし、複数種類で構成されていてもよい。【００６０】
ニッケル含有物質の含有量は、ニッケル換算で０．１０ｇ／Ｌ以上１０ｇ／Ｌ以下とすることが好ましい。０．１０ｇ／Ｌ未満の場合には外観を黒色化する効果が得られにくくなる場合があり、１０ｇ／Ｌを超えて添加すると耐食性の低下が懸念される。さらに好ましいニッケル含有物質の含有量は１〜６ｇ／Ｌであり、１〜３ｇ／Ｌとすれば特に好ましい。【００６１】
なお、３価クロム含有物質、硫黄化合物、および有機ホスホン酸の好ましい含有量は、第１の実施形態の場合と同じであるから、説明を省略する。コバルト含有化合物の好ましい含有量も第１の実施形態の場合と同じであるが、ニッケルとコバルトとは同様の作用を有するため、ニッケル含有物質のニッケル換算含有量とコバルト含有物質のコバルト換算含有量との和が０．５０〜２０ｇ／Ｌであるときには良好な黒色外観が得られるため、好ましい。【００６２】
ただし、第２の実施形態に係る化成処理液では、Ｓ／Ｐ比（硫黄化合物の含有量の有機ホスホン酸化合物の含有量に対する比）は０．０５〜２程度とすることが好ましく、０．１〜１．２程度とすればさらに好ましい。このように、第１の実施形態に係る化成処理液に比べて第２の実施形態に係る化成処理液におけるＳ／Ｐ比は低いことが好ましい。【００６３】
第２の実施形態に係る化成処理液が上記の物質に加えて含有していてもよい物質、その溶媒、ｐＨ、処理方法・条件、および化成処理が行われる部材については、第１の実施形態と同様であるから説明を省略する。【００６４】
また、第１の実施形態と同様に、第２の実施形態に係る化成処理液についても、化成処理用濃厚液を容易することが好ましい。その化成処理用濃厚液を例示的に示せば、３価クロム含有物質の含有量がクロム換算で５〜１５０ｇ／Ｌ、コバルト含有物質の含有量がコバルト換算で０．５〜２００ｇ／Ｌ、ニッケル含有物質の含有量がニッケル換算で０．５０〜２００ｇ／Ｌ、硫黄化合物の含有量が０．５〜２００ｇ／Ｌ、ならびに有機ホスホン酸ならびにそのイオンおよび塩からなる群から選ばれる一種以上からなる有機ホスホン酸化合物の含有量が０．５〜４００ｇ／Ｌからなる群から選ばれる一種または二種以上を含む液状組成物である。
【実施例】
【００６５】
以下、本発明の効果を実施例に基づいて説明するが、本発明はこれに限定されるものではない。
黒色皮膜を形成しうる化成処理液に対して有機ホスホン酸化合物を含むリン含有化合物またはキレート機能を有する有機化合物を含有させたものを用いて化成処理を行い、それらの化成処理液による累積処理面積を増加させたときの黒色皮膜の外観変化を測定した。【００６６】
（１）試験部材の準備
以下に試験部材の準備について具体的に説明する。
まず、表１から６に示される組成を有する化成処理液を、硝酸および水酸化ナトリウムを用いて、そのｐＨが２．２になるように調製した。なお、本実施例において用いた水溶性３価クロム化合物は硝酸クロム、塩化クロム、硫酸クロムまたは酢酸クロムであり、水溶性コバルト化合物は硝酸コバルト６水和物であり、水溶性ニッケル化合物は硫酸ニッケル６水和物であった。表中のＣｒ、ＣｏおよびＮｉの列に示される数値は、それぞれ、上記の化合物についてのクロム換算の含有量、コバルト換算の含有量およびニッケル換算の含有量である。【００６７】
【表１】
2010035819.tif 000002
【００６８】
【表２】
2010035819.tif 000003
【００６９】
【表３】
2010035819.tif 000004
【００７０】
【表４】
2010035819.tif 000005
【００７１】
【表５】
2010035819.tif 000006
【００７２】
【表６】
2010035819.tif 000007
【００７３】
なお、表１から６におけるＣｒ供給源の「硝酸」とは硝酸クロム、「塩化」とは塩化クロム、「硫酸」とは硫酸クロム、「酢酸」とは酢酸クロムを意味する。表４および５におけるＣｒ供給源は全て硝酸クロムである。【００７４】
続いて、常法に従って電気亜鉛めっきが施された鋼板（５ｃｍ×１０ｃｍ×ｔ１ｍｍ、表面積１ｄｍ２）に対して公知のアルカリ脱脂洗浄を行い、水洗後、硝酸浸漬（６７．５％硝酸３ｍｌ／Ｌ、液温は常温、浸漬時間１０秒間）を行うことで表面を活性化させた。この試験部材をさらに常温で１０秒間水洗した後、表１から５の組成を有し３５℃に維持された化成処理液に４５秒間浸漬させた。処理液から引き上げた試験部材を、水洗（常温、１０秒間）後、８０±１０℃で１０分間乾燥させた。【００７５】
以上の化成処理を含む表面処理を多数の鋼板に対して行い、建浴直後の最初の化成処理により得られた試験部材、１Ｌあたりの累積処理面積が５０ｄｍ２となったときの化成処理により得られた試験部材、および１Ｌあたりの累積処理面積が１０００ｄｍ２となったときの化成処理により得られた試験部材を評価用の試験部材とした。なお、１Ｌあたりの累積処理面積が５０ｄｍ２となったときの化成処理液に含まれる亜鉛イオン濃度は約２ｇ／Ｌであり、１Ｌあたりの累積処理面積が１０００ｄｍ２となったときの化成処理液に含まれる亜鉛イオン濃度は約１５ｇ／Ｌであった。【００７６】
また、一部の試験（試験Ｎｏ．２１および３４）については、１Ｌあたりの累積処理面積に応じて有機ホスホン酸化合物の含有量を変化させながら鋼板の化成処理を行った。試験Ｎｏ．２１を例として具体的に説明すれば、建浴時に０．３ｇ／Ｌとし、１Ｌあたりの累積処理面積が５０ｄｍ２となった段階で１．５ｇ／Ｌ、１Ｌあたりの累積処理面積が１０００ｄｍ２となった段階で４ｇ／Ｌである。【００７７】
（２）評価方法
Ａ）色調
上記の抜き取った評価用の試験部材について、測色色差計（日本電色工業（株）製  Ｃｏｌｏｒ  ｍｅｔｅｒ  ＺＥ６０００）を用いて、反射モードのＬ値（明度）を測定することで、黒色皮膜の黒さについて評価を行った。判定基準は次のとおりである。【００７８】
◎（優）：１Ｌあたりの累積処理面積が１０００ｄｍ２のときのＬ値が２０以下
○（良）：１Ｌあたりの累積処理面積が１０００ｄｍ２のときのＬ値が２０超２６以下
△（可）：１Ｌあたりの累積処理面積が１０００ｄｍ２のときのＬ値が２６超２８未満
×（不良）：１Ｌあたりの累積処理面積が１０００ｄｍ２のときのＬ値が２８以上
なお、Ｌ値が２０以下の場合には、漆黒（真っ黒）であると一般的には認識され、逆にＬ値が３０以上の場合には、もはや黒色とは認識されず灰色と認識されることが多い。【００７９】
Ｂ）耐食性
一部の試験片については、ＪＩＳ  Ｚ２３７１に準拠して塩水噴霧試験を行った。２４時間ごとに目視で白錆の発生の有無を確認し、目視で白錆面積率が全体の５％に達したと判断したときに、その試験部材の累積塩水噴霧時間を白錆発生時間として、その試験部材の耐食性の指標とした。【００８０】
（３）評価結果
評価結果を表７および８に示す。【００８１】
【表７】
2010035819.tif 000008
【００８２】
【表８】
2010035819.tif 000009
【手続補正書】
【提出日】平成23年5月20日(2011.5.20)
【手続補正１】
【補正対象書類名】特許請求の範囲
【補正対象項目名】請求項１
【補正方法】変更
【補正の内容】
【請求項１】
３価クロム含有物質と、コバルト含有物質と、有機物である硫黄化合物と、有機ホスホン酸ならびにそのイオンおよび塩からなる群から選ばれる一種または二種以上からなる有機ホスホン酸化合物とを含むことを特徴とする部材の金属表面上にＬ値が２８未満の黒色皮膜を形成するための化成処理用組成物。
【手続補正２】
【補正対象書類名】明細書
【補正対象項目名】０００９
【補正方法】変更
【補正の内容】
【０００９】
上記知見に基づき得られた本発明は、その一態様として、３価クロム含有物質と、コバルト含有物質と、有機物である硫黄化合物と、有機ホスホン酸ならびにそのイオンおよび塩からなる群から選ばれる一種または二種以上からなる有機ホスホン酸化合物とを含むことを特徴とする部材の金属表面上にＬ値が２８未満の黒色皮膜を形成するための化成処理用組成物を提供する。
【手続補正３】
【補正対象書類名】明細書
【補正対象項目名】００２２
【補正方法】変更
【補正の内容】
【００２２】
Ｉ．第１の実施形態
１．化成処理用組成物
本実施形態に係る化成処理用組成物（化成処理液）は、３価クロム含有物質と、コバルト含有物質と、有機物である硫黄化合物と、有機ホスホン酸ならびにそのイオンおよび塩からなる群から選ばれる一種または二種以上からなる有機ホスホン酸化合物とを含み、６価クロムイオンを実質的に含有しない水性の組成物である。
【手続補正４】
【補正対象書類名】明細書
【補正対象項目名】００５７
【補正方法】変更
【補正の内容】
【００５７】
なお、上記の部材を本実施形態に係る化成処理液により処理して化成皮膜を形成したあとに、耐食性や耐疵付き性を高めるための仕上げ剤による処理を行ったりしてもよい。
ＩＩ．第２の実施形態
本発明は、第２の実施形態として、３価クロム含有物質と、コバルト含有物質と、ニッケル含有物質と、有機物である硫黄化合物と、有機ホスホン酸ならびにそのイオンおよび塩からなる群から選ばれる一種または二種以上からなる有機ホスホン酸化合物とを含む化成処理用組成物を、部材の金属表面上に黒色皮膜を形成するための組成物として提供する。
【国際調査報告】
2010035819.tif 000010
2010035819.tif 000011